FR 2504715 A1 19821029 FR 8108227 A 19810424 L'invention se rapporte à l'isolation des fils et cables électriques, en particulier de ceux utilisés dans le domaine des télécommunications. Elle concerne plus particulièrement une composition isolante et ignifuge apte à être utilisée à cette fin et ayant, à cet effet, un bon comportement au feu. Celui-ci sera avantageusement défini par les caractéristiques suivantes : une température de point d'éclair en vase clos élevée (avantageusement supérieure à 3500 C) ; un indice d'oxygène élevé (avantageusement supérieur à 27) ; une faible agressivité des gaz de combustion (variation relative de ré sistance AR d'un fil de cuivre avantageusement inférieure à R 20 %) t non propagation de la flamme ; classement d'inflammabilité satisfaisant (avantageusement classement minimum V1 selon la norme UL 94). Le chlorure de polyvinyle, couramment utilisé comme isolant de câbles, dégage des vapeurs corrosives en cas de combustion, ce qui peut provoquer des dégradations importantes dans les équipements électroniques munis de tels câbles. D'autres isolants, comme le "Téflon" sont d'un prix excessif. L'invention a pour objet une composition isolante et ignifuge ayant les propriétés mentionnées ci-dessus et un prix de revient relativement bas. La composition suivant l'invention est caractérisée en ce qu'elle comprend un polyamide 6/10 en proportions pondérales comprises entre 70 et 90 % et un plastifiant ignifugeant phosphaté ayant des propriétés plastifiantes, en proportions pondérales comprises entre 10 et 30 %. Suivant un mode d'exécution préféré, cet ignifugeant est du phosphate de tricrésyle. D'autres particularités, ainsi que les avantages de l'invention, apparaîtront clairement à l'aide de l'exemple non limitatif ci-après : Exemple : pour isoler un fil de cuivre unitaire, ou les fils individuels d'un câble, on utilise la composition suivante Polyamide 6/10 : 80 % en poids Plastifiant ignifugeant phosphaté commercialisé par la société Bayer sous le nom de "DISFLAMOLL TKP" : 20 % en poids. Le mélange des deux constituants est obtenu par malaxage, à une température de l'ordre de 200 à 2200C pendant quelques minutes. L'ignifugeant phosphaté, qui est un phosphate de tricrésyle, joue en outre le rôle d'un plastifiant qui permet l'extrusion du polyamide. Le produit obtenu est appliqué aux fils par un procédé classique (extrusion, injection, moulage, enrobage, calandrage, laminage ou autre). Les proportions des constituants et la nature de l'ignifugeant phosphaté pourront varier sans s'écarter de l'esprit de l'invention. REVENDICATIONS. 1. Composition isolante pour fils et câbles électriques, caractérisée en ce qu'elle comprend un polyamide 6/10 en proportions pondérales comprises entre 70 et 90 % et un ignifugeant phosphaté ayant des propriétés plastifiantes, en proportions pondérales comprises entre 10 et 30 %. 2. Composition isolante selon la revendication 1, caractérisée en ce que l'ignifugeant est du phosphate de tricrésyle. 3. Composition isolante selon la'revendication 1 ou 2, caractérisée en ce que les proportions du polyamide et de l'ignifugeant sont respectivement voisines de 80 % et 20 % en poids.